СПОСОБ ИЗГОТОВЛЕНИЯ ДЕТАЛЕЙ ПОСЛОЙНЫМ ЛАЗЕРНЫМ СПЛАВЛЕНИЕМ МЕТАЛЛИЧЕСКИХ ПОРОШКОВ ЖАРОПРОЧНЫХ СПЛАВОВ НА ОСНОВЕ НИКЕЛЯ

1. Способ изготовления детали послойным лазерным сплавлением металлического порошка хромсодержащего жаропрочного сплава на основе никеля, включающий нанесение слоя порошка на подложку, формирование первого слоя детали посредством селективного сплавления порошка лазерным лучом, повторное выполнение вышеуказанных операций для формирования последующих слоев детали, проведение горячего изостатического прессования в среде аргона и термической обработки полученной детали, отличающийся тем, что металлический порошок хромсодержащего жаропрочного сплава на основе никеля предварительно подвергают газодинамической сепарации с последующей дегазацией, процесс сплавления порошка лазерным лучом проводят в защитной атмосфере азота, перед горячим изостатическим прессованием деталь помещают в среду электрокорунда и стружки титана или титанового сплава таким образом, чтобы деталь и указанная стружка не соприкасались.
2. Способ по п. 1, отличающийся тем, что используют металлический порошок хромсодержащего жаропрочного сплава на основе никеля фракционного состава менее 63 мкм.
3. Способ по п. 1, отличающийся тем, что на подложку наносят слой порошка толщиной от 20 до 50 мкм.
4. Способ по п. 1, отличающийся тем, что используют металлический порошок хромсодержащего жаропрочного сплава на основе никеля с содержанием кислорода менее 0,01 мас. %.
5. Способ по п. 1, отличающийся тем, что селективное сплавление порошка лазерным лучом проводят со скоростью от 0,5 до 2 м/с.